(57)【要約】【課題】ＣｒやＭｏ等の高価な合金元素を多量に添加することなく、１１００ＭＰａを超えるような高強度であっても耐遅れ破壊性に優れたボロン添加高強度ボルト用鋼、およびこのようなボロン添加高強度ボルト用鋼からなる高強度ボルトを提供する。【解決手段】本発明の高強度ボルト用鋼は、Ｃ：０．２３〜０．４０％未満、Ｓｉ：０．２３〜１．５０％、Ｍｎ：０．３０〜１．４５％、Ｐ：０．０３％以下（０％を含まない）、Ｓ：０．０３０％以下（０％を含まない）、Ｃｒ：０．０５〜１．５％、Ｎｂ：０．０２〜０．３０％、Ｔｉ：０．０２〜０．１０％、Ｂ：０．０００３〜０．００５０％、Ａｌ：０．０１〜０．１０％、およびＮ：０．００２〜０．０１０％、を夫々含有し、残部が鉄および不可避不純物からなり、且つＳｉの含有量［Ｓｉ］とＣの含有量［Ｃ］の比（［Ｓｉ］／［Ｃ］）が１．０以上であると共に、フェライト・パーライト組織である。【選択図】なし【特許請求の範囲】
【請求項１】
Ｃ  ：０．２３〜０．４０％未満（質量％の意味、以下同じ）、
Ｓｉ：０．２３〜１．５０％、
Ｍｎ：０．３０〜１．４５％、
Ｐ  ：０．０３％以下（０％を含まない）、
Ｓ  ：０．０３０％以下（０％を含まない）、
Ｃｒ：０．０５〜１．５％、
Ｎｂ：０．０２〜０．３０％、
Ｔｉ：０．０２〜０．１０％、
Ｂ  ：０．０００３〜０．００５０％、
Ａｌ：０．０１〜０．１０％、および
Ｎ  ：０．００２〜０．０１０％、
を夫々含有し、残部が鉄および不可避不純物からなり、
且つＳｉの含有量［Ｓｉ］とＣの含有量［Ｃ］の比（［Ｓｉ］／［Ｃ］）が１．０以上であると共に、フェライト・パーライト組織であることを特徴とする耐遅れ破壊性に優れたボロン添加高強度ボルト用鋼。
【請求項２】
更に、Ｖ：０．３０％以下（０％を含まない）を含有するものである請求項１に記載のボロン添加高強度ボルト用鋼。
【請求項３】
更に、Ｍｏ：０．１０％以下（０％を含まない）を含有するものである請求項１または２に記載のボロン添加高強度ボルト用鋼。
【請求項４】
請求項１〜３のいずれかに記載の高強度ボルト用鋼を使用し、ボルト形状に成形加工した後、８５０℃以上、９２０℃以下で加熱して焼入れ処理を行い、その後、焼戻し処理を行ったものである耐遅れ破壊性に優れた高強度ボルト。
【請求項５】
焼入れおよび焼戻し後のボルト軸部のオーステナイト結晶粒度番号が８以上である請求項４に記載の耐遅れ破壊性に優れた高強度ボルト。
【発明の詳細な説明】
【技術分野】
【０００１】
本発明は、自動車や各種産業機械等に用いられるボルト用鋼、およびこのボルト用鋼を用いて得られる高強度ボルトに関し、特に引張強さが１１００ＭＰａ以上であっても、優れた耐遅れ破壊性を発揮するボロン添加高強度ボルト用鋼および高強度ボルトに関するものである。
【背景技術】
【０００２】
現在、引張強さが１１００ＭＰａまでのボルトは、ボロン添加鋼への移行による低廉化が進められているが、それよりも高強度となるボルトでは、ＳＣＭ等の規格鋼が依然として多用されている。ＳＣＭ規格鋼には、ＣｒやＭｏ等の合金元素が多量に添加されているため、鋼材コスト低減の要請に伴い、ＣｒやＭｏを低減したＳＣＭ代替鋼への要望が高まっている。しかしながら、合金元素を単純に低減するだけでは、強度と耐遅れ破壊性の確保が困難となる。
【０００３】
そこで、ボロン添加による焼入れ性向上効果を利用したボロン添加鋼を高強度ボルトの素材として用いることが検討されている。しかしながら、強度上昇に伴って耐遅れ破壊性が大幅に悪化するため、使用環境の厳しい部位での適用は困難である。
【０００４】
耐遅れ破壊性を改善するための技術が、これまでにも様々提案されている。例えば、特許文献１では、冷間鍛造性と切削性に優れた機械構造用鋼が提案されているが、Ｎｂ，Ｖの添加量が少ないため、焼入れ焼戻し後に優れた耐遅れ破壊性を確保することは困難である。
【０００５】
また特許文献２や特許文献３には、球状化焼鈍の短縮が可能な鋼材とその製造方法が提案されているが、化学成分組成や製造方法を規定するだけでは、強度と耐遅れ破壊性、耐食性を同時に満足することは困難である。
【０００６】
特許文献４には、熱処理歪の小さい肌焼ボロン鋼が提案されているが、浸炭焼入れを行うと鋼材表層の硬さが上がり、耐遅れ破壊性が大きく劣化するため、ボルトへの適用は困難である。
【０００７】
また特許文献５や特許文献６では、結晶粒微細化によって耐遅れ破壊性の向上を図っているが、結晶粒微細化の効果のみでは更なる過酷環境下への適用は困難である。
【０００８】
耐遅れ破壊性を改善するためにこれまで提案されている技術は、いずれも強度、過酷環境下での耐遅れ破壊性や製造面で問題を有している。
【先行技術文献】
【特許文献】
【０００９】
【特許文献１】特開２００６−２９１２３７号公報
【特許文献２】特開２００６−３３６４６０号公報
【特許文献３】再公表ＷＯ０１／０７５１８６号公報
【特許文献４】特開昭６１−２１７５５３号公報
【特許文献５】特許第３５３５７５４号公報
【特許文献６】特許第３４９０２９３号公報
【発明の概要】
【発明が解決しようとする課題】
【００１０】
本発明はこのような状況の下でなされたものであって、その目的は、ＣｒやＭｏ等の高価な合金元素を多量に添加することなく、１１００ＭＰａを超えるような高強度であっても耐遅れ破壊性に優れたボロン添加高強度ボルト用鋼、およびこのようなボロン添加高強度ボルト用鋼からなる高強度ボルトを提供することにある。
【課題を解決するための手段】
【００１１】
上記目的を達成することのできた本発明のボロン添加高強度ボルト用鋼とは、Ｃ：０．２３〜０．４０％未満（質量％の意味、以下同じ）、Ｓｉ：０．２３〜１．５０％、Ｍｎ：０．３０〜１．４５％、Ｐ：０．０３％以下（０％を含まない）、Ｓ：０．０３０％以下（０％を含まない）、Ｃｒ：０．０５〜１．５％、Ｎｂ：０．０２〜０．３０％、Ｔｉ：０．０２〜０．１０％、Ｂ：０．０００３〜０．００５０％、Ａｌ：０．０１〜０．１０％、およびＮ：０．００２〜０．０１０％を夫々含有し、残部が鉄および不可避不純物からなり、且つＳｉの含有量［Ｓｉ］とＣの含有量［Ｃ］の比（［Ｓｉ］／［Ｃ］）が１．０以上であると共に、フェライト・パーライト組織である点に要旨を有するものである。
【００１２】
本発明のボロン添加高強度ボルト用鋼においては、必要によって、更に、（ａ）Ｖ：０．３０％以下（０％を含まない）、（ｂ）Ｍｏ：０．１０％以下（０％を含まない）等を含有させることも有効であり、含有させる成分の種類に応じてボロン添加高強度ボルト用鋼の特性が更に改善される。
【００１３】
一方、上記目的を達成することのできた本発明の高強度ボルトとは、上記のような鋼材（ボロン添加高強度ボルト用鋼）を使用し、ボルト形状に成形加工した後、８５０℃以上、９２０℃以下で加熱して焼入れ処理を行い、その後、焼戻し処理を行ったものである点に要旨を有するものである。この高強度ボルトにおいては、焼入れ後および焼入れ焼戻し後のボルト軸部のオーステナイト結晶粒度番号が８以上であることが好ましい。
【発明の効果】
【００１４】
本発明においては、化学成分組成を厳密に規定すると共に、ＳｉとＣの含有量の比（［Ｓｉ］／［Ｃ］）の値を適正な範囲に制御することによって、過酷な環境下でも優れた耐遅れ破壊性を発揮するボロン添加高強度ボルト用鋼が実現でき、こうした鋼材を用いれば、耐遅れ破壊性に優れた高強度ボルトが実現できる。
【図面の簡単な説明】
【００１５】
【図１】図１は、発明例と比較例における引張強さと遅れ破壊強度比の分布状況を示したグラフである。
【発明を実施するための形態】
【００１６】
本発明者らは、ＭｏやＣｒ等の高価な合金元素を多量に添加することなく、引張強さが１１００ＭＰａ以上の高強度でも優れた耐遅れ破壊性を示すボロン添加鋼について鋭意研究を重ねた。その結果、引張強さが１１００ＭＰａ以上のボロン添加鋼では、合金元素を含有させるよりもＣ含有量を極力低減することが耐遅れ破壊性の確保に非常に有効であることを見出した。Ｃを低減することは強度が不足することにつながるが、Ｓｉ含有量をＣ含有量と同等以上とすることで［即ち、ＳｉとＣの含有量の比（［Ｓｉ］／［Ｃ］）が１．０以上］、Ｃ含有量を低減することによる強度低下を十分補うことができることが判明した。
【００１７】
またＣ含有量を低減することによって耐食性も向上するが、過酷環境下で十分な耐遅れ破壊性を確保するためには、Ｓｉ含有量をＣ含有量と同等以上とすることに加え、ＮｂやＴｉの炭・窒化物形成元素（「炭・窒化物」は、「炭化物」、「窒化物」若しくは「炭窒化物」を含む）を含有することにより、オーステナイト結晶粒を微細化することが有効であり、更に他の各化学成分を調整することで，１１００ＭＰａ以上の引張強さでも優れた耐遅れ破壊性を有するボロン添加鋼が実現できることを見出し、本発明を完成した。また、本発明の鋼材は必要に応じてボルト成形前に球状化焼鈍処理を実施してもよい。
【００１８】
Ｃは、鋼の強度を確保する上で有用な元素であるが、その含有量を増加させると鋼の靭性や耐食性が悪化し、遅れ破壊を引き起こしやすくなる。一方、Ｓｉも鋼の強度を確保する上で有用な元素であるが、遅れ破壊との関係は不明確であった。そこで本発明者らは、Ｓｉによる遅れ破壊への影響について調査した。その結果、Ｃの含有量よりもＳｉの添加量を多くすることで、１１００ＭＰａ以上の引張強さと靭性、耐食性を両立できたため、引張強さと耐遅れ破壊性を高い水準でバランスさせることができた。
【００１９】
即ち、Ｃの単独添加のみで１１００ＭＰａ以上確保しようとすると、鋼の耐食性が悪化し、鋼表面での水素発生量が増加して、結果的に鋼に侵入する水素量も増加し、遅れ破壊が発生しやすくなる。ＮｂやＶ等の結晶粒微細化の効果を有する元素を添加することによって靭性の改善を図っても、Ｎｂ炭化物は焼入れの加熱時に固溶しやすいため、結晶粒微細化の効果が少なく、またＣ増量による耐食性悪化への影響も大きいため大きな改善効果は現れなかった。
【００２０】
これに対して、ＣとＳｉの複合添加では、Ｓｉで強度を上げることができるため、相対的にＣの含有量を減少させることができる。即ち、マトリクスのＣ含有量を低下し、鋼の耐食性にあまり影響を与えないＳｉで強度を担保することによって、耐食性および耐遅れ破壊性に優れ、１１００ＭＰａ以上の引張強さを確保することが可能となったのである。また、Ｃ含有量を低減することでマトリクスの靭性も上がり、加えてＮｂやＴｉ等の結晶粒微細化効果を有する元素を添加することにより靭性を更に向上させることができた。
【００２１】
またＳｉは、ＮｂやＴｉなどの炭化物周辺に濃化し、Ｃの拡散を抑制する効果もある。このことにより、焼入れ時にＶやＴｉの炭化物が溶解しにくくなり、ピンニング効果が増加するため結晶粒の微細化をさらに促進することが可能である。
【００２２】
本発明のボロン添加ボルト用鋼においては、上記の趣旨からして、Ｓｉの含有量［Ｓｉ］とＣの含有量［Ｃ］の比（［Ｓｉ］／［Ｃ］）が１．０以上であることが必要である。これによって、Ｓｉで強度を確保できる分、相対的にＣの添加量を低減することができ、耐食性の向上が図れるため、優れた耐遅れ破壊性を示すものとなる。上記比（［Ｓｉ］／［Ｃ］）の値は、好ましくは２．０以上であり、より好ましくは３．０以上である。但し、上記比（［Ｓｉ］／［Ｃ］）が１．０以上を満たしていても、化学成分組成が適正な範囲から外れる場合は、耐遅れ破壊性その他の特性が劣化するような不都合が生じる。
【００２３】
上記比（［Ｓｉ］／［Ｃ］）の値は、Ｃの含有量に応じて、その適正な範囲を制御することも効果的である。具体的には、（ａ）Ｃ：０．２３〜０．２５％未満のときには、比（［Ｓｉ］／［Ｃ］）の値を２．０以上とし、（ｂ）Ｃ：０．２５〜０．２９％未満のときには、比（［Ｓｉ］／［Ｃ］）の値を１．５以上とし、（ｃ）Ｃ：０．２９％以上のときには（即ち、０．２９〜０．４０％未満）、比（［Ｓｉ］／［Ｃ］）の値を１．０以上とする構成が好ましい。
【００２４】
本発明の鋼材では、その鋼材としての基本的特性を満足させるために、Ｃ，Ｓｉ，Ｍｎ，Ｐ，Ｓ，Ｃｒ，Ｎｂ，Ｔｉ，Ｂ，Ａｌ，Ｎ等の成分を適切に調整する必要がある。これらの成分の範囲限定理由は、次の通りである。
【００２５】
［Ｃ：０．２３〜０．４０％未満］
Ｃは、炭化物を形成すると共に、高強度鋼として必要な引張強さ確保する上で欠くことができない元素である。こうした効果を発揮させるためには、０．２３％以上含有させる必要がある。しかし、Ｃを過剰に含有させると、靭性低下や耐食性悪化を招いて耐遅れ破壊性が劣化する。このようなＣの悪影響を避けるためには、Ｃ含有量は０．４０％未満とする必要がある。尚、Ｃ含有量の好ましい下限は０．２５％以上であり、より好ましくは０．２７％以上とするのが良い。また、Ｃ含有量の好ましい上限は０．３８％以下であり、より好ましくは０．３６％以下とするのが良い。
【００２６】
［Ｓｉ：０．２３〜１．５０％］
Ｓｉは、溶製時の脱酸剤として作用すると共に、マトリクスを強化する固溶元素として必要な元素であり、０．２３％以上含有させることによって十分な強度を確保できる。また、Ｓｉを添加することにより焼入れ時に炭・窒化物が固溶しにくくなるため、ピンニング効果が増加することにより結晶粒の粗大化が抑制される。しかしながら、１．５０％を超えてＳｉを過剰に含有させると、球状化焼鈍を実施しても鋼材の冷間加工性が低下すると共に、焼入れ時の熱処理での粒界酸化を助長して耐遅れ破壊性を劣化させる。尚、Ｓｉ含有量の好ましい下限は０．３％以上であり、より好ましくは０．４％以上とするのが良い。また、Ｓｉ含有量の好ましい上限は１．０％以下であり、より好ましくは０．８％以下とするのが良い。
【００２７】
［Ｍｎ：０．３０〜１．４５％］
Ｍｎは焼入れ性向上元素であり、高強度化を達成する上で重要な元素である。Ｍｎは０．３０％以上含有させることで、その効果を発揮させることができる。しかしながら、Ｍｎ含有量が過剰になると、粒界への偏析を助長して粒界強度が低下し、耐遅れ破壊性が却って低下するため、１．４５％を上限とした。尚、Ｍｎ含有量の好ましい下限は０．４％以上であり、より好ましくは０．６％以上とするのが良い。また、Ｍｎ含有量の好ましい上限は１．３％以下であり、より好ましくは１．１％以下とするのが良い。
【００２８】
［Ｐ：０．０３％以下（０％を含まない）］
Ｐは不純物として含有するが、過剰に存在すると粒界偏析を起こして粒界強度を低下させて、遅れ破壊特性を悪化させる。そのため、Ｐ含有量の上限は０．０３％とした。尚、Ｐ含有量の好ましい上限は０．０１％以下であり、より好ましくは０．００５％以下とするのが良い。
【００２９】
［Ｓ：０．０３０％以下（０％を含まない）］
Ｓが過剰に存在すると、硫化物が結晶粒界に偏析し、粒界強度の低下を招いて耐遅れ破壊性が低下する。そのため、Ｓ含有量の上限を０．０３０％とした。尚、Ｓ含有量の好ましい上限は０．０１％以下であり、より好ましくは０．００６％以下とするのが良い。
【００３０】
［Ｃｒ：０．０５〜１．５％］
Ｃｒは耐食性向上元素であり、０．０５％以上添加することで効果を発揮する。しかしながら、多量に含有させると鋼材コストの増大を招くため、上限は１．５％とする。尚、Ｃｒ含有量の好ましい下限は０．１０％以上であり、より好ましくは０．１３％以上である。また、Ｃｒ含有量の好ましい上限は１．０％以下であり，より好ましくは０．７０％以下である。
【００３１】
［Ｎｂ：０．０２〜０．３０％］
Ｎｂは炭・窒化物形成元素であり、０．０２％以上含有し、且つＳｉを複合添加することにより焼入れ時にＮｂ炭・窒化物が固溶しにくくなるため、結晶粒微細化の効果を発揮する。しかしながら、多量に含有させると粗大な炭・窒化物を形成して冷間鍛造性の低下を招くため、上限は０．３０％とする。尚、Ｎｂ含有量の好ましい下限は０．０３％以上であり、より好ましくは０．０４％以上である。また、Ｎｂ含有量の好ましい上限は０．１５％以下であり、より好ましくは０．１１％以下である。
【００３２】
［Ｔｉ：０．０２〜０．１０％］
Ｔｉは、炭・窒化物を形成する元素であり、０．０２％以上添加することで結晶粒が微細化し、靭性が向上する。また、鋼中のＮをＴｉＮとして固着することにより、フリーＢが増加するため、焼入れ性を向上することができる。しかしながら、Ｔｉ含有量が過剰になって０．１０％を超えると、加工性の低下を招くことになる。尚、Ｔｉ含有量の好ましい下限は０．０３％以上であり、より好ましくは０．０４５％以上とするのが良い。また、Ｔｉ含有量の好ましい上限は０．８％以下であり、より好ましくは０．６５％以下とするのが良い。
【００３３】
［Ｂ：０．０００３〜０．００５０％］
Ｂは、鋼の焼入れ性を向上させる上で有効な元素であり、その効果を発揮させるためには０．０００３％以上含有し、且つＴｉを複合添加する必要がある。しかしながら、Ｂ含有量が過剰になって０．００５０％を超えると靭性が却って低下する。尚、Ｂ含有量の好ましい下限は０．０００５％以上であり、より好ましくは０．００１％以上とするのが良い。また、Ｂ含有量の好ましい上限は０．００４％以下であり、より好ましくは０．００３％以下とするのが良い。
【００３４】
［Ａｌ：０．０１〜０．１０％］
Ａｌは、鋼の脱酸に有効な元素であり、且つＡｌＮを形成することによって、オーステナイト粒の粗大化を防止することができる。またＮを固着することで、フリーＢが増加するため、焼入れ性が向上する。こうした効果を発揮させるためには、Ａｌ含有量は０．０１％以上とする必要がある。しかしながら、Ａｌ含有量が０．１０％を超えて過剰になっても、その効果が飽和する。尚、Ａｌ含有量の好ましい下限は０．０２％以上であり、より好ましくは０．０３％以上とするのが良い。また、Ａｌ含有量の好ましい上限は０．０８％以下であり、より好ましくは０．０５％以下とするのが良い。
【００３５】
［Ｎ：０．００２〜０．０１０％］
Ｎは、溶製後の凝固段階で、ＴｉやＮｂと結合して窒化物（ＴｉＮ，ＮｂＮ）を形成し、結晶粒の微細化を図って耐遅れ破壊性を向上させる。こうした効果は、Ｎの含有量が０．００２％以上で有効に発揮される。しかしながら、ＴｉＮやＮｂＮが多量に形成されると、１３００℃程度の加熱では溶解せず、Ｔｉ炭化物の形成を阻害する。また過剰のＮは、遅れ破壊特性に対し却って有害となり、特に含有量が０．０１０％を超えて過剰になると、遅れ破壊特性を著しく低下させる。尚、Ｎ含有量の好ましい下限は０．００３％以上であり、より好ましくは０．００４％以上とするのが良い。また、Ｎ含有量の好ましい上限は０．００８％以下であり、より好ましくは０．００６％以下とするのが良い。
【００３６】
本発明に係る高強度ボルト用鋼における基本成分は上記の通りであり、残部は鉄および不可避不純物（上記Ｐ，Ｓ以外の不純物）であるが、該不可避不純物として、原料、資材、製造設備等の状況によって持ち込まれる元素の混入が許容され得る。また、本発明のボロン添加高強度ボルト用鋼には、上記成分の他に必要によって、更に、ＶやＭｏを含有させることも有効である。これらの元素を含有させるときの適正な範囲および作用は下記の通りである。
【００３７】
［Ｖ：０．３０％以下（０％を含まない）］
Ｖは炭・窒化物形成元素であり、好ましくは０．０２％以上含有し、且つＳｉを複合添加することにより焼入れ時にＶ炭・窒化物が固溶しにくくなるため、結晶粒微細化の効果を発揮する。しかしながら、多量に含有させると粗大な炭・窒化物を形成して冷間鍛造性の低下を招くため、上限は０．３０％とすることが好ましい。尚、Ｖ含有量のより好ましい下限は０．０３％以上であり、更に好ましくは０．０４％以上である。また、Ｖ含有量のより好ましい上限は０．１５％以下であり、更に好ましくは０．１１％以下である。
【００３８】
［Ｍｏ：０．１０％以下（０％を含まない）］
Ｍｏは、焼入れ性を向上する元素であり、焼戻し軟化抵抗も高いため、強度確保に有効な元素である。しかしながら、多量に含有させると製造コストが増大するため、０．１０％以下とする。尚、Ｍｏ含有量の好ましい下限は０．０３％以上であり、より好ましくは０．０４％以上である。また、Ｍｏ含有量のより好ましい上限は０．０７％以下であり、更に好ましくは０．０６％以下である。
【００３９】
上記化学成分組成を有するボロン添加高強度ボルト用鋼は、圧延前のビレット再加熱時に９５０℃以上に加熱し、８００〜１０００℃の温度域で線材または棒鋼形状に仕上げ圧延した後、３℃／秒以下の平均冷却速度で６００℃以下の温度まで除冷することにより、圧延後の組織が基本的にフェライトとパーライトの混合組織（「フェライト・パーライト」若しくは「フェライト・パーライト組織」と表示）となる。
【００４０】
［ビレット再加熱温度：９５０℃以上］
ビレット再加熱では、結晶粒微細化に有効なＴｉやＮｂの炭・窒化物を、オーステナイトに固溶させる必要があり、そのためにはビレットの再加熱温度を９５０℃以上にすることが好ましい。この温度が９５０℃未満では炭・窒化物の固溶量が不十分となり、後の熱間圧延で微細なＴｉやＮｂの炭・窒化物が生成しにくくなるため、焼入れ時の結晶粒微細化の効果が減少する。この温度は、より好ましくは１０００℃以上である。
【００４１】
［仕上げ圧延温度：８００〜１０００℃］
圧延では、ビレット再加熱時に固溶させたＴｉやＮｂを微細な炭・窒化物として鋼中に析出させる必要があり、そのためには仕上げ圧延温度を１０００℃以下にすることが好ましい。仕上げ圧延温度が１０００℃よりも高くなるとＴｉやＮｂの炭・窒化物が析出しにくくなるため、焼入れ時の結晶粒微細化の効果が減少する。一方、仕上げ圧延温度が低くなりすぎると、圧延荷重の増加や表面疵の発生増大があり、非現実的となるためその下限を８００℃以上とした。ここで、仕上げ圧延温度は、最終圧延パス前または圧延ロール群前の放射温度計で測定可能な表面の平均温度とした。
【００４２】
［圧延後の平均冷却速度：３℃／秒以下］
圧延後の冷却では、後のボルト加工での成形性を向上させるため、組織をフェライト・パーライト組織にすることが重要であり、そのためには圧延後の平均冷却速度を３℃／秒以下にすることが好ましい。平均冷却速度が３℃／秒より速くなると、ベイナイトやマルテンサイトが生成するため、ボルト成形性が大幅に悪化する。平均冷却速度は、より好ましくは２℃／秒以下とすることが望ましい。
【００４３】
本発明のボロン添加高強度ボルト用鋼は、必要により球状化処理を実施し或は実施せずに、ボルト形状に成形加工した後、焼入れおよび焼戻し処理を行い、組織を焼戻しマルテンサイトとすることによって、所定の引張強さを確保できると共に、優れた耐遅れ破壊性を有するものとなる。このときの焼入れおよび焼戻し処理の適正な条件は、下記の通りである。
【００４４】
焼入れ時の加熱では、安定的にオーステナイト化処理するために、８５０℃以上の加熱が必要である。しかしながら、９２０℃を超えるような高温に加熱すると、Ｎｂ炭・窒化物が溶解することによりピンニング効果が減少し、結晶粒が粗大化して、遅れ破壊特性を却って劣化させる原因となる。従って、結晶粒粗大化を防止するため、９２０℃以下で加熱して焼入れすることが有用である。尚、焼入れ時の加熱温度の好ましい上限は９００℃以下であり、より好ましくは８９０℃以下である。また、焼入れ時の加熱温度の好ましい下限は８６０℃以上であり、より好ましくは８７０℃以上である。
【００４５】
焼入れしたままのボルトは、靭性および延性が低く、そのままの状態ではボルト製品にならないので焼戻し処理を施す必要がある。そのためには、少なくとも３５０℃以上の温度で焼戻し処理することが有効である。但し、焼戻し温度が５５０℃を超えると、上記化学成分組成の鋼材では、１１００ＭＰａ以上の引張強さを確保することができなくなる。
【００４６】
上記のようにして焼入れおよび焼戻しされたボルトでは、軸部でのオーステナイト結晶粒（旧オーステナイト結晶粒）は、微細化するほど耐遅れ破壊性が向上するので好ましい。こうした観点から、ボルト軸部でのオーステナイト結晶粒は、結晶粒度番号（ＪＩＳ  Ｇ  ０５５１）で８以上とすることが好ましい。この結晶粒度番号は、より好ましくは９以上であり、更に好ましくは１０以上である。
【実施例】
【００４７】
以下、実施例を挙げて本発明をより具体的に説明するが、本発明はもとより下記実施例によって制限を受けるものではなく、前・後記の趣旨に適合し得る範囲で適当に変更を加えて実施することも勿論可能であり、それらはいずれも本発明の技術的範囲に包含されるものである。
【００４８】
下記表１に示す化学成分組成の鋼材（鋼種Ａ〜Ｘ）を溶製した後、圧延を行って（ビレット再加熱温度：１０００℃、仕上げ圧延温度：８５０℃）、直径：１４ｍｍφの線材とした。各線材の圧延後の組織を表１に併記する。前記圧延素材を脱スケール・皮膜処理後、伸線、球状化焼鈍を実施し、更に脱スケール・皮膜処理後、仕上げ伸線を実施した。尚、表１において、「−」で表した箇所は無添加であることを意味する。
【００４９】
【表１】
2014015664.tif 000002
【００５０】
得られた鋼線からパーツフォーマーを用いて、Ｍ１２×１．２５Ｐ、長さ１００ｍｍＬのフランジボルトを冷間圧造で作製し、フランジ部の割れの有無によりボルト成形性（冷間圧造性）を評価した（後記表３において、フランジ部の割れありの場合をボルト成形性「×」と示し、フランジ部の割れなしの場合をボルト成形性「○」と示している）。その後、下記表２に示す条件で焼入れおよび焼戻しを実施した。その他の焼入れ焼戻し条件については、焼入れの加熱時間：２０分、焼入れの炉内雰囲気：大気、焼入れの冷却条件：油冷（７０℃）、焼戻しの加熱時間：３０分、焼戻しの炉内雰囲気：大気、焼戻しの冷却条件：油冷（２５℃）とした。
【００５１】
焼入れおよび焼戻しを行ったボルトについて、以下の要領で、軸部の結晶粒度、引張強さ、耐食性および耐遅れ破壊性を評価した。
【００５２】
（１）オーステナイト結晶粒度の測定
ボルトの軸部を横断面（ボルトの軸に対して垂直な断面。以下同じ）で切断後、Ｄ／４位置（Ｄは軸部の直径）の任意の０．０３９ｍｍ2の領域を、光学顕微鏡で観察し（倍率：４００倍）、ＪＩＳ  Ｇ  ０５５１に従って結晶粒度番号を測定した。測定は４視野について行い、これらの平均値をオーステナイト結晶粒度とし、結晶粒度番号が８以上のものを合格（「○」）とした。
【００５３】
（２）引張強さの測定
ボルトの引張強さは、ＪＩＳ  Ｂ  １０５１に従って引張試験を行って求め、引張強さが１１００ＭＰａ以上のものを合格とした。
【００５４】
（３）耐食性の評価
耐食性は、１５％ＨＣｌ水溶液にボルトを３０分浸漬した際の浸漬前後の腐食減量によって評価した。
【００５５】
（４）耐遅れ破壊性の評価
耐遅れ破壊性は、１５％ＨＣｌ水溶液にボルトを３０分浸漬し、水洗および乾燥した後、一定荷重を負荷し、１００時間以上破断しない荷重を比較することで実施した。このとき、酸浸漬後に１００時間以上破断しない荷重を、酸浸漬なしで引張試験した際の最大荷重で除した値を遅れ破壊強度比として定義し、この値（遅れ破壊強度比）が０．７０以上のものを合格と判断した。
【００５６】
これらの結果を、焼入れおよび焼戻し条件、焼入れおよび焼戻し後の組織と共に、下記表２に併記する。
【００５７】
【表２】
2014015664.tif 000003
【００５８】
これらの結果から、次の様に考察できる。試験Ｎｏ．１〜１１のものは、本発明で規定する要件［化学成分組成および比（［Ｓｉ］／［Ｃ］）、組織］を満足する例（発明例）であり、高い強度と共に、優れた耐遅れ破壊性を発揮していることが分かる。
【００５９】
これに対し、試験Ｎｏ．１２〜２５のものは、本発明で規定するいずれかの要件を満足しないものであり、いずれかの特性が劣化している。即ち、試験Ｎｏ．１２は、Ｃ含有量が少ない鋼種（鋼種Ｋ）を用いた例であり、通常の熱処理では高強度を達成することはできない。Ｎｏ．１３は、Ｃ含有量が過剰の鋼種（鋼種Ｌ）を用いた例であり、靭性および耐食性低下により耐遅れ破壊性が悪化した。
【００６０】
試験Ｎｏ．１４は、Ｓｉ含有量が少ない鋼種（鋼種Ｍ）を用いた例であり（［Ｓｉ］／［Ｃ］の比も１．０未満）、焼戻し温度を下げることで高強度は達成できたが、結晶粒の微細化も不十分であり、耐遅れ破壊性が悪化した。試験Ｎｏ．１５は、個々の添加元素の含有量は満足しているものの（鋼種Ｎ）、［Ｓｉ］／［Ｃ］の比が１．０未満であるため、耐食性が悪化し、遅れ破壊強度比が低下した。
【００６１】
試験Ｎｏ．１６は、Ｍｎ含有量が少ない鋼種（鋼種Ｏ）を用いた例であり、焼戻し温度を下げても高強度を達成することができなかった。試験Ｎｏ．１７は、Ｍｎ含有量が過剰な鋼種（鋼種Ｐ）を用いた例であり、偏析によって粒界強度が低下し、耐遅れ破壊性が悪くなっている。
【００６２】
試験Ｎｏ．１８は、Ｐ含有量が過剰な鋼種（鋼種Ｑ）を用いた例であり、Ｐが結晶粒界に偏析することで耐遅れ破壊性が悪化した。試験Ｎｏ．１９は、Ｓ含有量が過剰の鋼種（鋼種Ｒ）を用いた例であり、硫化物が結晶粒界にも偏析することで耐遅れ破壊性が悪化した。試験Ｎｏ．２０は、Ｃｒが添加されていない鋼種（鋼種Ｓ）を用いた例であり、耐食性が悪化し、耐遅れ破壊性が低くなっている。
【００６３】
試験Ｎｏ．２１は、Ｎｂが添加されていない鋼種（鋼種Ｔ）を用いた例であり、結晶粒が十分微細化されなかったため、靭性が悪化し、耐遅れ破壊性が低くなっている。試験Ｎｏ．２２は、Ｎｂ含有量が過剰の鋼種（鋼種Ｕ）を用いた例であり、粗大な炭・窒化物が形成されたため冷間圧造性（ボルト成形性）が低下した（その他の評価はしていない）。
【００６４】
試験Ｎｏ．２３は、Ｔｉ含有量が少ない鋼種（鋼種Ｖ）を用いた例であり、結晶粒が十分微細化されなかったため、靭性が悪化し、耐遅れ破壊性が低くなっている。試験Ｎｏ．２４は、Ｔｉ含有量が過剰の鋼種（鋼種Ｗ）を用いた例であり、粗大な炭・窒化物が形成されたため冷間圧造性（ボルト成形性）が低下した（その他の評価はしていない）。
【００６５】
試験Ｎｏ．２５は、本発明で規定する化学成分組成を満足する鋼種（鋼種Ｘ）を用いているが、圧延後の冷却速度が３℃／秒よりも速くなったことにより、組織にベイナイトが多く含まれる圧延線材となった例であり、球状化焼鈍を行っても硬さが十分に下がらなかったため、冷間鍛造性が悪化した。これらの評価結果を、下記表３に一括して示す（良好な場合を「○」、劣化している場合を「×」、「−」は評価せず）。
【００６６】
【表３】
2014015664.tif 000004
【００６７】
図１は、試験Ｎｏ．１〜１１（発明例）と試験Ｎｏ．１３〜２１、２３（比較例）について、引張強さと遅れ破壊強度比の分布状況を示したグラフである。この結果から明らかなように、本発明で規定する要件を満足するものは、１１００ＭＰａを超えるような高強度であっても耐遅れ破壊性に優れていることが分かる。
【図１】
2014015664.tif 000005